(57)【要約】【課題】タングステンまたはモリブデンの金属酸化物ゾルとして、長期間にわたってゾル溶液が安定であり、微細粒子からなるゾルを得る。【解決手段】タングステンまたはモリブデンの金属酸化物とアスコルビン酸とを含有してなる平均粒子径３００ｎｍ以下の金属酸化物ゾルである。このような金属酸化物ゾルは、過タングステン酸または過モリブデン酸溶液にアスコルビン酸を添加して反応させることにより得ることができる。また、このようなゾルは、均一な酸化タングステンまたは酸化モリブデンの微細粒子で構成され、その溶液は安定であることから各種エレクトロニクス材料等に有益に使用される。【選択図】　　なし【特許請求の範囲】
【請求項１】
タングステンまたはモリブデンの金属酸化物とアスコルビン酸とを含有してなる平均粒子径３００ｎｍ以下の金属酸化物ゾル。
【請求項２】
タングステンまたはモリブデンの金属酸化物に対するアスコルビン酸の含有量が、タングステンまたはモリブデンの金属酸化物（ＷＯ３またはＭｏＯ３）１モルに対してアスコルビン酸０．０３〜０．６モルである請求項１記載の金属酸化物ゾル。
【請求項３】
過タングステン酸または過モリブデン酸溶液にアスコルビン酸を添加して反応させることを特徴とする金属酸化物ゾルの製造方法。
【請求項４】
過タングステン酸または過モリブデン酸溶液に対するアスコルビン酸の添加量が、過タングステン酸（ＷＯ３）または過モリブデン酸（ＭｏＯ３）１モルに対してアスコルビン酸０．１〜１．５モルである請求項３記載の金属酸化物ゾルの製造方法。
【発明の詳細な説明】
【０００１】
【発明の属する技術分野】
本発明は、金属酸化物ゾル及びその製造方法に関し、各種の触媒、セラミックス、エレクトロニクス等の材料として有用なタングステンまたはモリブデンの金属酸化物ゾルを提供することを目的とするものである。
【０００２】
【従来の技術】
酸化タングステン、酸化モリブデンは、それぞれエレクトロクロミック材料、触媒などに用いられる有用な金属酸化物である。これらの材料は、基板や担体表面に固定化されて利用されることが多い。
その方法の一つとして、スパッタリング法や蒸着法などにより、これら金属酸化物材料を固定化するドライプロセス法がある。また別の方法として、金属アルコキシドや金属の酢酸塩、硝酸塩、錯体等の前駆体物質を基板や担体表面に塗布、含浸させ、固定化した後、これを熱処理して金属酸化物を得るウエットプロセス法がある。
前者のドライプロセス法では、平面状の基板に処理する場合には、均質で高性能な固定化物が得られる反面、処理コストが高くなり、安価な物品の処理には適さないという問題がある。また、触媒などのような担体粉末や異形の成型体に固定化する場合には利用できないという問題がある。
一方、後者のウエットプロセス法では、一般に前記前駆体物質は高温で熱処理を行わなければ金属酸化物とならないため、その利用範囲が制限されるという問題がある。
【０００３】
上記の方法以外に、酸化タングステン、酸化モリブデンをウエットプロセス法で担体に固定化する方法として、金属酸化物微粒子の分散体を用いて担体に塗布または含浸する方法が挙げられるが、単に金属酸化物粉末を溶媒に分散しただけでは、その金属酸化物成分が直ぐに沈殿することにより、固定化が不均一となるのみならず、金属酸化物粒子が大きいことで固定化できなかったり、所望する材料性能が得られ難いという問題がある。
【０００４】
このような問題を解決するために、本願出願人は、９０℃で２時間の熱処理条件下に於て、三酸化モリブデンを生成することを特徴とする新規なモリブデン酸溶液を提案した。（特許文献１参照。）
この特許文献１の発明では、モリブデン酸塩からイオン交換樹脂を用いて陽イオンを除去し、モリブデン酸の溶液を製造している。しかしながら、この方法で得られたモリブデン酸溶液を前述のような目的に使用すると、溶液の使用寿命が短く、特に高濃度の場合、あるいは長期間での使用では、溶液に沈殿が発生するという問題があった。
【０００５】
一方、ペルオキシタングステン酸塩溶液をイオン交換樹脂で処理した後、過酸化水素と反応させ、乾燥し、エタノールに再溶解させた溶液として、酸化タングステン前駆体溶液を得る方法が知られている。（特許文献２参照。）
この特許文献２の方法で得られた酸化タングステン前駆体溶液を基板に塗布し、３００℃以下の温度で加熱することにより、均質な酸化タングステン膜を得ることができることを開示している。
しかしながら、この特許文献２の方法では、安定な前駆体を得るためには一旦乾燥させた後、エタノール等に再溶解させるため、必ずしも工業的に有利な方法とは言い難く、得られた酸化タングステン固定化物が高価なものになるという問題がある。また、前述のような再溶解工程では、得られる溶液は均質な溶液になり難く、未溶解成分が発生しやすいという欠点を有している。
この様に、酸化タングステン、酸化モリブデンの粒子を安定に分散させた溶液は、未だ開発されておらず、このような金属酸化物を微粒子で含有する安定な溶液の開発が望まれているのが現状である。
【０００６】
【特許文献１】
特許第２７６６９９０号明細書
【特許文献２】
特表２０００−５１００８５号公報
【０００７】
【発明が解決しようとする課題】
この様な現状に鑑み、本発明者らは、タングステン、モリブデンの酸化物が特に微粒子状で溶液中に分散したゾル溶液で、しかも長期間にわたり沈殿や増粘などを生じない高性能な微粒子状ゾルを得ることにより、前述のような課題を解決できるものと考え、その方法について鋭意検討を重ねた。
その結果、過タングステン酸または過モリブデン酸溶液にアスコルビン酸を添加し、反応させて得られるこれらの金属酸化物ゾルが、その平均粒子径が３００ｎｍ以下の酸化タングステンまたは酸化モリブデンの微粒子ゾルとして得られ、このゾルが前述のような課題を解決する材料となることを見出し、かかる知見に基づき本発明を完成させたものである。
【０００８】
【課題を解決するための手段】
即ち、本発明はタングステンまたはモリブデンの金属酸化物とアスコルビン酸とを含有してなる平均粒子径３００ｎｍ以下の金属酸化物ゾルに関する。
更に、本発明は過タングステン酸または過モリブデン酸溶液にアスコルビン酸を添加して反応させることを特徴とする金属酸化物ゾルの製造方法に関する。
本発明は、この様な方法によって、酸化タングステンまたは酸化モリブデンの金属酸化物ゾルを得、このゾルを各種工業用材料として使用するものである。
【０００９】
【発明の実施の形態】
本発明の金属酸化物ゾルは、酸化タングステン（ＷＯ３）または酸化モリブデン（ＭｏＯ３）とアスコルビン酸とを含有する金属酸化物ゾルである。またゾルの平均粒子径は３００ｎｍ以下である。このような粒子径によって、本発明のゾルは溶液中で沈降せず、長期間にわたって均質なゾル状態を呈する。尚、ここで云う平均粒子径は、レーザーを用いた市販の粒度分布測定装置で簡便に測定することができるが、電子顕微鏡による観察等で粒子径を測定することも可能である。
【００１０】
このような本発明のゾルを、その製造方法に基づき説明する。
本発明のゾルは、過タングステン酸または過モリブデン酸溶液にアスコルビン酸を添加して反応させることに特徴を有する。
この様な過タングステン酸または過モリブデン酸の溶液は、既知のいかなる方法で製造しても良く、例えば、酸化タングステン、タングステン酸または酸化モリブデン、モリブデン酸を直接過酸化水素水中に添加し溶解させることにより得ることができる。また別の方法として、タングステンまたはモリブデンの塩化物を中和分解し、これを洗浄して副生塩を取り除いた後、過酸化水素水と反応させることによっても得ることができる。
また、タングステン酸アンモニウム、タングステン酸ナトリウム、タングステン酸カリウム、タングステン酸カルシウム、モリブデン酸アンモニウム、モリブデン酸ナトリウム、モリブデン酸カリウム、モリブデン酸カルシウム、モリブデン酸リチウム、モリブデン酸バリウム等の塩を、イオン交換等の手段により陽イオンを除去した後、これに過酸化水素を接触させる方法、あるいは、過酸化水素と接触させた後、イオン交換等の手段により陽イオンを除去する方法等により得ることができる。
更には、上記の各種塩類を強酸を用いて分解した後、生成する副生塩を洗浄除去し、これに過酸化水素を反応させる方法によっても得ることができる。重要なことは、このようにして得られた過タングステン酸または過モリブデン酸の溶液が、透明性のある溶液状となっていることである。
【００１１】
本発明ゾルの製造に使用する過タングステン酸または過モリブデン酸の溶液は、その製造上、溶液中に過酸化水素を含有している場合には、アスコルビン酸との反応を行う前に、共存する過酸化水素を除去しておく必要がある。
過酸化水素の除去方法は、最も簡便には加熱によって行うことができ、例えば９５〜１００℃で１〜２時間の加熱を行うことにより、共存する過酸化水素を分解によって除去することができる。
また、過酸化水素の分解除去には、接触分解触媒を使用することもでき、例えば、白金や二酸化マンガンを溶液と接触させることにより、共存する過酸化水素を分解除去することができる。
【００１２】
この様な方法により得られる過タングステン酸または過モリブデン酸の溶液は、酸化タングステン（ＷＯ３）または酸化モリブデン（ＭｏＯ３）として、３５質量％以下の溶液となる。
この過タングステン酸または過モリブデン酸の溶液は、次いでこれにアスコルビン酸を添加反応させる。過タングステン酸または過モリブデン酸の濃度は、上述のように酸化タングステン（ＷＯ３）または酸化モリブデン（ＭｏＯ３）として、３５質量％以下であるが、この濃度が３５質量％を越えると、アスコルビン酸との反応時に極端に溶液が増粘し、均一な反応が起こらなくなる可能性があり好ましくない。また、下限に関しては特段制限はないが、５質量％以下では、得られるゾルの濃度も低くなることで不経済となる。従って下限については５質量％以上であることが望ましい。また、更に好ましくは、ＷＯ３またはＭｏＯ３として１５〜２５質量％の範囲でアスコルビン酸との反応を行うことが望ましい。
【００１３】
過タングステン酸または過モリブデン酸の溶液は、アスコルビン酸との反応を行わずにそのままでも一時的には安定状態を呈するが、保存時間の経過と共に凝集を生起し沈殿を生じるため、その安定化処理が必要になる。
ところで、タングステン酸、モリブデン酸は、一種のポリ酸であり、これらに過酸化水素を反応させた過タングステン酸、過モリブデン酸も酸素含有量が多いがこのポリ酸の一種であると考えられる。
ポリ酸であれば複数の金属元素核と酸素からなり、ある程度の分子量を有しているが、実際には粒度分布計で適切な散乱光を検出できないため、数ナノメーター以下の微細な単位で存在していると考えられる。過タングステン酸、過モリブデン酸の溶液が経時と共に沈殿を生じ安定でない原因として、溶液中に微細な単位即ち、低分子成分が多い為と考えられる。例えば、このような溶液を分画分子量１０，０００の限外濾過モジュールで循環濾過すると、酸化タングステンまたは酸化モリブデンの成分の３０質量％程度またはそれ以上が濾液と共に排出される。実際にはこれらの成分が溶液の不安定性をもたらしていると考えられる。
しかし、本発明のアスコルビン酸を含有する溶液は、経時安定性に優れたゾル溶液である。本発明の金属酸化物ゾルが何故安定であるかの理由については定かでないが、例えばアスコルビン酸の添加、反応後は、レーザーを用いた測定装置で容易に粒子径が測定でき、前述の様な限外濾過モジュールで循環濾過しても濾液中に漏れ出る成分量は１０重量％以下となる。
また、アスコルビン酸と反応させた後は、長期に保存しても沈殿や増粘を生じることはない。この様なことから、アスコルビン酸が過タングステン酸、過モリブデン酸に何らかの作用をし、ゾル粒子の形成および生成粒子の安定化に寄与しているものと推定される。
【００１４】
アスコルビン酸の添加量は、過タングステン酸または過モリブデン酸の溶液との反応と、反応によって得られるゾルの安定化のために必要な量をもって決定するが、本発明では、過タングステン酸または過モリブデン酸溶液に対してアスコルビン酸の添加量が、過タングステン酸（ＷＯ３）または過モリブデン酸（ＭｏＯ３）１モルに対してアスコルビン酸０．１〜１．５モルの範囲となるように添加する。
アスコルビン酸の添加量が多いほど、後述する安定化反応の時間は短く、加熱温度は低くても良い。しかし、ゾル粒子を生成させた後の安定性はアスコルビン酸の添加量が多いほど安定であることはなく、反応に要する時間、経済性等を考慮して決定する。また、添加するアスコルビン酸の添加量が０．１モルを下廻り少なくなると、反応に長時間を要するだけでなく、沈殿物が発生しやすくなるため好ましくない。
また反対に、アスコルビン酸が１．５モルよりも多くなると、ゾルの安定化の目的を越える量を添加することになり、不経済になるだけでなく、この領域では製造時または製造後経時に、前述の限外濾過による濾過漏れ量が多くなるため不安定化の原因となる。
【００１５】
アスコルビン酸の添加方法は、過タングステン酸または過モリブデン酸の溶液に直接アスコルビン酸の粉末を添加、溶解する方法で行なっても、あるいはアスコルビン酸を水に溶解して水溶液として添加しても良い。また、アスコルビン酸添加時の温度も特段制限されることはないが、好ましくは過タングステン酸または過モリブデン酸の溶液を撹拌下、温度６０〜１００℃の加熱下で添加、反応させることにより、本発明金属酸化物ゾルは短時間に安定化される。アスコルビン酸添加時は、溶液は一時的に増粘し、発熱を伴う場合があるが、撹拌を続けることにより、やがて溶液粘度は低下し、タングステンまたはモリブデンの金属酸化物ゾルとなる。
【００１６】
ところで、前述の様にアスコルビン酸は粒子の生成と生成粒子の分散安定化のために作用していると考えられるが、粒子が一旦形成されてしまうと、過剰のアスコルビン酸の残存はゾルの性能に悪影響を与える場合がある。従って、必要に応じ、反応後には過剰のアスコルビン酸は除去することが望ましい。勿論、ゾルの使用用途によってはアスコルビン酸の除去操作を行わずに使用することは一向に差し支えない。
過剰のアスコルビン酸の除去方法は、限外濾過洗浄がよく、例えばゾルの電気伝導度を監視しながら洗浄することでアスコルビン酸を効率よく除去できるが、アスコルビン酸は加熱によって分解するので、加熱分解などの方法を併用してもよい。
【００１７】
過剰のアスコルビン酸の除去後には、本発明のゾルは、タングステンまたはモリブデンの金属酸化物に対するアスコルビン酸の含有量が、タングステンまたはモリブデンの金属酸化物（ＷＯ３またはＭｏＯ３）１モルに対してアスコルビン酸が０．０３〜０．６モルであることが必要である。即ち、このモル比が０．０３を下廻ると、本発明の長期間に於いて沈殿を生じない安定なゾルとならない。また０．６を上廻ると、このゾル溶液のみでは安定であるが、ゾルの使用時に併用する他物質との相溶性が悪くなることがあるため、その用途が制限されるという問題を生じる。
尚、本発明のゾルに含まれるアスコルビン酸の含有量は、炭素量を分析して直接的に求めても、ゾルをアルカリ剤等でゲル化させてアスコルビン酸を遊離させた後に分析してもよく、より簡便には熱分析によって１００〜６００℃で熱分解、燃焼した後の質量減量をアスコルビン酸量とすることも出来る。
【００１８】
この様にして得られる本発明の金属酸化物ゾルは、長期間、沈殿や増粘を起こすことなく安定である。また、本発明のゾルは、その使用用途に応じて、その他の微粒子分散体例えば、シリカゾル、アルミナゾル、チタニアゾル等と混合して使用することもできる。
更に、本発明ゾルの製造過程において、安定に添加できる化合物として、他の金属元素成分例えば、Ｙ、Ｔｉ、Ｚｒ、Ｖ、Ｎｂ、Ｔａ、Ｆｅ、Ｒｕ、Ｃｏ、Ａｌ、Ｓｉ、Ｓｎ、Ｐ、Ｓｂ、Ｌａ、Ｃｅ、Ｎｄ、Ｓｍ等の元素の過酸化物や塩基性塩の少量を添加しておいてもよい。また、他のゾル成分の添加使用は、本発明の製造過程に於いて、アスコルビン酸の添加前または添加後に添加使用することにより、部分的に他の金属酸化物との混合物からなる安定な本発明ゾルを得ることができる。
【００１９】
【実施例】
以下に、本発明の実施例を掲げ更に詳細に説明するが、本発明はこれら実施例に限定されるものではない。尚、％は特に断らない限り全て質量％を示す。
【００２０】
［実施例１］
タングステン酸（和光純薬工業（株）製試薬，ＷＯ３　９２．８％）１００ｇに、３５％過酸化水素水４６６．８ｇを加え、４時間撹拌した後、９０℃の加熱下で更に１時間撹拌し、黄色透明溶液を得た。この溶液に、アスコルビン酸７．０ｇ（アスコルヒ゛ン酸／ＷＯ３モル比０．１）を加え、更に９０℃の加熱下で１時間撹拌を行い、黄色のゾル溶液を得た。
このゾル溶液を分画分子量１０，０００の限外濾過モジュール（旭化成（株）マイクローサ゛ＵＦ）で循環洗浄した。
得られた本発明のゾル溶液を動的散乱理論を用いた粒度分布径で平均粒子径を測定した結果、７０ｎｍであった。また、このゾルの組成分析の結果、ＷＯ３２０％、アスコルヒ゛ン酸／ＷＯ３モル比０．０５であった。
更に、この本発明のゾル溶液を常温下で１０日間放置したところ、僅かに容器の底に沈殿物が発生したが、分析の結果液上部の濃度に変化はなく、また粘度も製造直後と同一であった。
【００２１】
［実施例２］
タングステン酸（和光純薬工業（株）製試薬，ＷＯ３　９２．８％）１００ｇに、３５％過酸化水素水４６６．８ｇを加え、２時間撹拌した後、加熱下９０℃で更に１時間撹拌し、黄色透明溶液を得た。この溶液にアスコルビン酸（和光純薬工業（株）製試薬）２１．１ｇ（アスコルヒ゛ン酸／ＷＯ３モル比０．３）を加え、更に温度９０℃で１時間の撹拌を行い、青色のゾル溶液を得た。
このゾル溶液を分画分子量１０，０００の限外濾過モジュール（旭化成（株）マイクローザＵＦ）で循環洗浄した。
得られた本発明のゾル溶液を動的散乱理論を用いた粒度分布径（ハ゜シフィックサイエンティフィック社製，ナイコンフ゜３７０）で平均粒子径を測定した結果、４０ｎｍであった。
また、このゾルの組成分析の結果、ＷＯ３　２０％、アスコルヒ゛ン酸／ＷＯ３モル比０．０６であった。
更に、このゾル溶液を常温下で１０日間放置したが、ゾル溶液中には沈殿の発生は無く、増粘などの外観的な変化も認められなかった。
【００２２】
［実施例３］
タングステン酸（和光純薬工業（株）製試薬，ＷＯ３　９２．８％）１００ｇに、３５％過酸化水素水２３３．４ｇとイオン交換水１５０ｇを加え、４時間撹拌した後、９０℃の加熱下で更に１時間撹拌し、黄色透明溶液を得た。この溶液にアスコルビン酸（和光純薬工業（株）製試薬）３５．２ｇ（アスコルヒ゛ン酸／ＷＯ３モル比０．５）を加え、更に温度９０℃で１時間の撹拌を行い、タングステンゾル溶液を得た。得られた本発明のゾル溶液を動的散乱理論を用いた粒度分布径で平均粒子径を測定した結果、５２ｎｍであった。
また、このゾルの組成分析の結果、ＷＯ３　２５％、アスコルヒ゛ン酸／ＷＯ３モル比０．４であった。
更に、このゾル溶液を常温下で１０日間放置したが、ゾル溶液中には沈殿の発生は無く、増粘などの外観的な変化も認められなかった。
【００２３】
［実施例４］
タングステン酸（和光純薬工業（株）製試薬，ＷＯ３　９２．８％））１００ｇに、３５％過酸化水素水４６６．８ｇを加え、４時間撹拌した後、９０℃の加熱下で更に１時間撹拌し、黄色透明溶液を得た。この溶液に、アスコルビン酸７０．５ｇ（アスコルヒ゛ン酸／ＷＯ３モル比１．０）を加え、更に９０℃の加熱下で１時間撹拌を行い、青色のゾル溶液を得た。
このゾルを分画分子量１０，０００の限外濾過モジュール（旭化成（株）マイクローザＵＦ）で循環洗浄した。
洗浄後のゾルの分析を行った結果、ＷＯ３　１９．５％であり、アスコルヒ゛ン酸／ＷＯ３モル比０．１、収率は８５％であった。
更に、このゾルを動的散乱理論を用いた粒度分布径で平均粒子径を測定した結果、４３ｎｍであった。
また、このゾル溶液を常温下で１０日間放置したが、ゾル溶液中には沈殿の発生は無く、増粘などの外観的な変化も認められなかった。
【００２４】
［実施例５］
タングステン酸アンモニウム（和光純薬工業（株）製試薬　，ＷＯ３　８８．８％）５０ｇに、イオン交換水２００ｇを加え、撹拌溶解後、この溶液を陽イオン交換樹脂のカラムに通過させて淡黄色の酸性溶液を得た。この溶液に、３５％過酸化水素水１１１．７ｇを加え、１時間撹拌した後、更に９０℃の加熱下で１時間撹拌した。得られた黄色透明溶液に、アスコルビン酸２０．２ｇ（アスコルヒ゛ン酸／ＷＯ３モル０．６比）を加え、更に９０℃の加熱下で１時間撹拌を行い、青色のゾルを得た。得られた本発明のゾルを動的散乱理論を用いた粒度分布径で平均粒子径を測定した結果、４８ｎｍであった。
また、このゾルの組成分析の結果、ＷＯ３　２５％、アスコルヒ゛ン酸／ＷＯ３モル比０．５であった。
更に、この本発明のゾルを常温下で１０日間放置したが、ゾル溶液中には沈殿の発生は無く、増粘などの外観的な変化も認められなかった。
【００２５】
［実施例６］
モリブデン酸（和光純薬工業（株）製試薬，ＭｏＯ３　８０％）１００ｇに、３５％過酸化水素水１６２．１ｇとイオン交換水２００ｇを加え、１時間撹拌した後、９０℃の加熱下で更に１時間撹拌し、黄色透明溶液を得た。この溶液に、アスコルビン酸１９．６ｇ（アスコルヒ゛ン酸／ＭｏＯ３モル比０．２）を加え、更に９０℃の加熱下で１時間撹拌を行い、青色のゾルを得た。
得られた本発明のゾルを動的散乱理論を用いた粒度分布径で平均粒子径を測定した結果、３５ｎｍであった。
また、このゾルの組成分析の結果、ＭｏＯ３　１５％、アスコルヒ゛ン酸／ＭｏＯ３モル比０．２であった。
更に、この本発明のゾルを常温下で１０日間放置したが、ゾル溶液中には沈殿の発生は無く、増粘などの外観的な変化も認められなかった。
【００２６】
［実施例７］
酸化モリブデン（和光純薬工業（株）製試薬一級，ＭｏＯ３　９９％）１００ｇに、３５％過酸化水素水２０２．６ｇとイオン交換水２００ｇを加え、１６時間撹拌した後、９０℃の加熱下で更に１時間撹拌し、黄色透明溶液を得た。この溶液に、アスコルビン酸３６．７ｇ（アスコルヒ゛ン酸／ＭｏＯ３モル比０．３）を加え、更に９０℃の加熱下で１時間撹拌を行い、青色のゾルを得た。
得られた本発明のゾルを動的散乱理論を用いた粒度分布径で平均粒子径を測定した結果、２５ｎｍであった。
また、このゾルの組成分析の結果、ＭｏＯ３　１８％、アスコルヒ゛ン酸／ＭｏＯ３モル比０．３であった。
更に、この本発明のゾルを常温下で１０日間放置したが、ゾル溶液中には沈殿の発生は無く、増粘などの外観的な変化も認められなかった。
【００２７】
［比較例１］
タングステン酸（和光純薬工業（株）製試薬，ＷＯ３　９２．８％）１００ｇに、３５％過酸化水素水４６６．８ｇを加え、４時間撹拌した後、９０℃の加熱下で更に１時間撹拌し、酸化タングステン（ＷＯ３）を２０％含む黄色透明溶液を得た。
この溶液を分画分子量１０，０００の限外濾過モジュールで循環洗浄した。洗浄後の溶液の分析を行った結果、酸化タングステンの収率は４１％であった。
また、この溶液を常温下で５日間放置した結果、溶液の粘度は製造直後とほとんど変わらなかったが、液上部の濃度が低下し、容器の底に淡黄色の沈殿物が発生していた。
【００２８】
［比較例２］
タングステン酸（和光純薬工業（株）製試薬，ＷＯ３　９２．８％）１００ｇに、３５％過酸化水素水４６６．８ｇを加え、２時間撹拌した後、９０℃の加熱下で更に１時間撹拌し、黄色透明溶液を得た。
この溶液に、シュウ酸（和光純薬工業（株）製試薬）２５．２ｇ（シュウ酸／ＷＯ３モル比０．５）を加え、更に９０℃の加熱下で１時間撹拌し、酸化タングステン（ＷＯ３）を２０％含有する淡黄色のスラリー状溶液を得た。
また、この溶液を常温下で２日間放置した結果、溶液の粘度は製造直後とほとんど変わらなかったが、液上部の濃度が低下し、容器の底に淡黄色の沈殿物が発生していた。
【００２９】
【発明の効果】
本発明のタングステンまたはモリブデンの金属酸化物ゾルは、均一な酸化タングステンまたは酸化モリブデンの微細粒子で構成され、長期間にわたって均質なゾル状態を示す。
従って、本発明のゾルは、各種エレクトロニクス材料用の酸化タングステンまたは酸化モリブデン原料として、基板に塗布、焼成することにより薄膜を形成することができる。また、酸化チタン、酸化アルミニウム、酸化珪素、アルミノシリケート類などの担体上に、異種金属と共に含浸、共沈などの方法で担持、固定化されて触媒として使用することもできる。従って、本発明のゾルは、このような用途に於いて極めて取り扱いが容易なゾル材料である。